(57)【要約】【課題】割れの発生を抑制し、耐久性に優れたメタルＯリングを提供する。【解決手段】横断面が閉円環状であるメタルＯリングに於て、内面２の表面粗さＲmax を5.0 μｍ以下として平滑に形成されている。【選択図】図２
2010139040.tif 000002
【特許請求の範囲】
【請求項１】
横断面が閉円環状であるメタルＯリングに於て、内面（２）の表面粗さＲmax を5.0 μｍ以下として平滑に形成されていることを特徴とするメタルＯリング。
【請求項２】
圧力変動が大きく高サイクル環境下の内燃機関で使用され、横断面が閉円環状であるメタルＯリングに於て、内面（２）の表面粗さＲmax を5.0 μｍ以下として平滑に形成されていることを特徴とするメタルＯリング。
【請求項３】
上記内燃機関は、車載用エンジンである請求項２記載のメタルＯリング。
【請求項４】
外面（３）に金属めっき層（４）を有する請求項１，２又は３記載のメタルＯリング。
【請求項５】
金属製チューブ（１）を段階的に縮径するように複数引抜工程をもって引抜加工を行い、その後、全体形状閉環状に接続するメタルＯリングの製造方法に於て、上記複数引抜工程の内の最終段引抜工程、及び／又は、最終一歩手前引抜工程が、上記チューブ（１）の内面（２）の加工皺抑制のためのフローティングプラグ（11）を上記チューブ（１）に内挿して引抜加工を行うことを特徴とするメタルＯリングの製造方法。
【発明の詳細な説明】
【技術分野】
【０００１】
本発明は、メタルＯリング及びその製造方法に関する。
【背景技術】
【０００２】
従来、高温・高圧等の過酷な条件下で、流体を密封する部材として、金属製のチューブを引抜加工して所定の線径に縮径したチューブを、横断面が閉円環状に形成したメタルＯリングが広く知られている（例えば、特許文献１参照）。
【特許文献１】特開２００８−１９０６７５号公報
【発明の開示】
【発明が解決しようとする課題】
【０００３】
しかし、特許文献１に記載のようなメタルＯリングは、次のような問題があった。即ち、圧力変動が大きい高サイクル環境下でメタルＯリングを使用した場合、図９及び図12と図14に示すような割れＷが発生した。当然ながら割れＷが発生すると、メタルＯリングのシール能力は著しく劣化し、本来必要な機能を失う。従来のメタルＯリングを、車載用のエンジンに使用した場合、十分に流体を密封できず、エンジン性能を低下させる虞れがあった。
【０００４】
そこで、本発明は、上述のような過酷な条件下における割れの発生を抑制し、耐久性に優れたメタルＯリングの提供を目的とする。
【課題を解決するための手段】
【０００５】
上記目的を達成するために、本発明のメタルＯリングは、横断面が閉円環状であるメタルＯリングに於て、内面の表面粗さＲmax を5.0 μｍ以下として平滑に形成されているものである。
【０００６】
また、圧力変動が大きく高サイクル環境下の内燃機関で使用され、横断面が閉円環状であるメタルＯリングに於て、内面の表面粗さＲmax を5.0 μｍ以下として平滑に形成されているものである。
【０００７】
また、内燃機関が、車載用エンジンである。
また、外面に金属めっき層を有する。
【０００８】
また、上記目的を達成するために、本発明のメタルＯリングの製造方法は、金属製チューブを段階的に縮径するように複数引抜工程をもって引抜加工を行い、その後、全体形状閉環状に接続するメタルＯリングの製造方法に於て、上記複数引抜工程の内の最終段引抜工程、及び／又は、最終一歩手前引抜工程が、上記チューブの内面の加工皺抑制のためのフローティングプラグを上記チューブに内挿して引抜加工を行う方法である。
【発明の効果】
【０００９】
本発明のメタルＯリングによれば、高温・高圧、かつ、圧力変動が大きく、しかも、高サイクル環境下に於て、疲労による割れを発生させることなく長期に安定した高いシール性能を発揮することができる。
【００１０】
また、本発明のメタルＯリングの製造方法によれば、内面に加工皺を発生させず、内面の表面粗さＲmax を5.0 μｍ以下として平滑に形成できる。つまり、高温・高圧、かつ、圧力変動が大きくて高サイクルである環境下に於て、疲労による割れを発生させることなく長期に安定した高いシール性能を発揮する。
【発明を実施するための最良の形態】
【００１１】
以下、実施の形態を示す図面に基づき本発明を詳説する。
図１は、本発明のメタルＯリングの実施の一形態を示す全体図であり、図２は、図１のＡ−Ａ拡大断面図である。
図１に示すように、メタルＯリングは、全体の外径寸法Ｄが５〜500 ｍｍの閉円環状に形成されている。メタルＯリングの材質は、耐食性に優れたステンレス鋼（ＳＵＳ３１６等、特に溶接安定性にも優れたオーステナイト系ステンレス鋼）や、耐熱性に優れたニッケル基合金等を使用する。
図２に示すように、メタルＯリングの横断面は、円形であり、このメタルＯリングの内面２は、（後述の）加工皺を極微小に抑えて、その表面粗さをＲmax を5.0 μｍ以下として、平滑に形成されている。なお、本発明に於て、表面粗さＲmax とは、断面曲線から、その平均線の方向に基準長さだけ抜き取り、この抜き取り部分の平均線から最も高い山頂までの高さと最も低い谷底までの深さとの和を表した最大高さである。
メタルＯリングの外面３は、シール性能を向上させる為の金属めっき層４を表面被覆している。金属めっき層４は、軟質金属（例えば、銀等）をメッキ処理あるいは蒸着し、被接触部材とのなじみ性を向上させるものである。
【００１２】
上述した本発明のメタルＯリングの使用方法（作用）について説明する。
図５は、メタルＯリングの使用の一つの形態を示す拡大要部断面図である。図５に示すように、メタルＯリングは、平行に対向する平坦面12，13に挟まれるように装着される。自由状態下では、図２のように横断面円形であったものが、相互に接近した組付けられる２部材の平坦面12，13によって、図５に示すように長円形に弾性的に変形し、平坦面12，13に密接（圧接）するが、このとき、矢印Ｐにて示す圧力分布をもって、密接する。車載用エンジン等の内燃機関に好適であって、図５中の矢印Ｐe は、圧力を示し、内燃機関である場合には、激しく変動する圧力として作用し、しかも、短い使用期間にあっても高サイクルの圧力変動を経ることとなる。
なお、メタルＯリングの外面３は、金属めっき層４を被覆形成しているので、平坦面12，13に対して、なじみ性に優れ、密封性能を一層高めることができる。
【００１３】
そして、本発明に係るメタルＯリングは、図５に示すように、平坦面12，13からの圧力Ｐを受け、かつ、激しく高サイクルで変動する圧力Ｐe を受けるが、上述のように、内面２は、その表面粗さＲmax を、 5.0μｍの平滑状態としたことにより、従来の図12に示したような割れ（亀裂）Ｗを防止可能である。即ち、内面２が平滑であることによって、高サイクル疲労（金属疲労）を確実に防ぐことができる。このように、耐久性に優れ、長期の使用に耐えることができるメタルＯリングを実現できる。図12は従来のメタルＯリングの横断面の顕微鏡写真であり、また、図13（Ａ）は従来のメタルＯリングの内面の顕微鏡写真であり、（後述の）引抜加工時の加工皺が発生していることが明らかである。これに対し、図13（Ｂ）は本発明の実施品のメタルＯリングの内面の顕微鏡写真であって、加工皺がほとんど無く、平滑状態であることが判る。
【００１４】
ここで、本発明に係るメタルＯリングの製造方法について説明する。図４（Ａ），（Ｂ）又は（Ｃ）に於て、金属製チューブ１を段階的に順次縮径するように、複数引抜工程(i)(ii)(iii)(iv)をもって引抜加工し、その後、所定長さに切断して、切断端部を相互に突合わせし、全体形状閉環状に（溶接又はろう付け等にて）接続する。図４に於て、第１工程(i) 用の素材チューブ１Ａは、表面研磨した帯板材を縦添状に丸めて長手方向合わせ目を溶接した管材、又は、中実棒の軸心にドリル孔を形成した管材を使用する。前者は一般にセミシームレスチューブと呼ばれ、後者はシームレスチューブと呼ばれる。
【００１５】
ところで、メタルＯリングの横断面外径寸法ｄo が１ｍｍ〜３ｍｍと極めて小さい場合には、本発明の製造方法では、図４（Ａ）に斜線をもって示すように、及び、図３に示すように、フローティングプラグ11をチューブ１に内挿して、最終段引抜工程(iv)の引抜加工を行う。又は、図４（Ｂ）に示すように、最終一歩手前引抜工程(iii) の引抜加工を、フローティングプラグ11をチューブ１に内挿して行う。あるいは、図４（Ｃ）に示すように、最終一歩手前引抜工程(iii) 及び最終段引抜工程(iv)の両方に、フローティングプラグ11を使用する。
【００１６】
このフローティングプラグ11は、従来の図13（Ａ）に示した加工皺の発生を抑制するための作用をなす。図３に示すように、引抜方向Ｆに縮径するダイス孔14を有するダイス10と、浮遊状態で被加工用チューブ１に内挿されるフローティングプラグ11を備えた引抜治具にて、引抜加工を行うが、ダイス孔14はその出口14ｂ近傍に内径寸法が同一のストレート部15を有し、入口14ａから、ストレート部前端までは、次第に縮径するテーパ部16を有している。他方、フローティングプラグ11は、大径ストレート部21とテーパ部22と小径ストレート部23を順に有する弾丸形であり、図３の左から右へ送られてくる（引抜きされる）チューブ１は、両テーパ部16，22により、外径寸法ｄo が減少すると共に、肉厚寸法ｔも減少するように塑性変形し、両ストレート部15，23によって引抜加工後のチューブ１の内径・外径寸法を高精度に仕上げることが可能であり、同時に、図12及び図13（Ａ）に示したような従来のチューブ（メタルＯリング）の内面に生じていた加工皺の発生を有効に抑制できる。機械研磨や電解研磨等によってチューブ内面を平滑とするには、内径寸法ｄi が所定値以上であることを要する。メタルＯリングの横断面内径寸法ｄi が、 0.5ｍｍ〜 2.5ｍｍ程度の極めて小さいものを製造する場合、フローティングプラグ11を、図４にて述べたように、最終段引抜工程(iv)、又は、最終一歩手前引抜工程(iii) に用い、又は、両工程(iii)(iv) に用いることは、従って、極めて望ましい方法と言える。なお、最終製品としてのメタルＯリングの横断面内径寸法が余りにも小さく、最終段引抜工程(iv)における内径寸法ｄi を特に小さくする必要がある場合に、図４（Ｂ）に示す製造方法が好適となる。言い換えると、メタルＯリングの横断面外径寸法ｄo が同一の場合に、肉厚寸法ｔが厚い場合には、図４（Ｂ）の製造方法となり、肉厚寸法ｔが薄い場合には、図４（Ａ）又は（Ｃ）の製造方法となる。
【００１７】
図４に於て、素材チューブ１Ａとしてセミシームレスチューブを用いると内面が予め表面研磨されているので素材チューブ１Ａとして好適である。なお、工程(i)(ii) を一つ減じたり、逆に、増やすことも可能である（図示省略）。また、シームレスチューブの場合には、図４中の工程(i)(ii) を増やすのが望ましく、トータルで６〜７工程にて引抜加工を行う。なお、図４の(i)(ii) 工程にもフローティングプラグを使用する場合もある。
【００１８】
上述した（図４の）引抜加工工程(i) 〜(iv)の後に、チューブ１を所定長さに切断し、両切断端面同士を突き合わせ溶接（バット溶接，ＴＩＧ溶接，レーザー溶接）又は冷間圧接を行って、閉円環状に形成し、溶接部（圧接部）のバリ取りを行い、外面３を研磨等の表面仕上げしてメタルＯリングが得られる。次に、（所望により）外面３にメッキ処理を行って、図２と図５に示すように、金属めっき層４を有するＯリングとする。
【００１９】
ところで、メタルＯリングの全体の形状は、図１に示した円形の他に、図６（Ａ）に示した角部17をアール状とした略矩形としたり、図６（Ｂ）のような長円形状（トラック形状）とし、又は、図７のような平行四辺形状や、図８の三角形状とするも、自由である。
【００２０】
上述した図４（Ｃ）の方法によって製造した実施例１のメタルＯリングと、従来の方法で製造した従来例１，２のメタルＯリングと、の内面の表面粗さＲmax を測定した結果を図10に示す。
なお、実施例１及び従来例１，２の外径寸法ｄo は1.57ｍｍであり、内径寸法ｄi は1.07ｍｍであり、肉厚寸法ｔは0.25ｍｍである。
図10（Ａ）は、上述した方法にて製造した実施例１のメタルＯリングの内面の表面粗さＲmax の測定結果を示す図である。つまり、図４（Ｃ）に示すように、製造過程で引抜加工を全部で４回行い、最終と最終一歩手前の引抜加工にフローティングプラグ11を使用したものである。
図10（Ｂ）は、セミシームレスのチューブで製作したメタルＯリング（従来例１）の内面の表面粗さＲmax の測定結果を示す図である。なお、製造過程で引抜加工を全部で４回行い、そのいずれにもフローティングプラグ11を使用していないものである。
図10（Ｃ）は、シームレスのチューブで製作したメタルＯリング（従来例２）の内面の表面粗さＲmax の測定結果を示す図である。なお、製造過程で引抜加工を全部で７回行い、そのいずれにもフローティングプラグ11を使用していないものである。
図10に示すように、実施例１は、表面粗さＲmax が1.59μｍであり、従来例１の9.93μｍと比べ約1/6 倍となっている。また、従来例２の13.16 μｍと比べれば約1/8 倍となっている。このように、最終工程(iv)までフローティングプラグ11を使用して引抜加工を行った実施例１のメタルＯリングの内面は、平滑に形成されていることが判る。
【００２１】
次に、上述した図４（Ｂ）の方法によって製造した実施例２のメタルＯリングと、従来の方法で製造した従来例３，４のメタルＯリングと、の内面の表面粗さＲmax を測定した結果を図11に示す。なお、実施例２及び従来例３，４の外径寸法ｄo は図10と同じく1.57ｍｍであり、内径寸法ｄi は0.87ｍｍであり、肉厚寸法ｔは0.35ｍｍである。
図11（Ａ）は、上述した方法にて製造した実施例２のチューブ１の内面の表面粗さＲmax の測定結果を示す図である。なお、製造過程で引抜加工を全部で４回行い、図４（Ｂ）に示す如く、最終一歩手前工程(iii) でのみフローティングプラグ11を使用したものである。
図11（Ｂ）は、セミシームレスのチューブで製作したメタルＯリング（従来例３）の内面の表面粗さＲmax の測定結果を示す図である。なお、製造過程で引抜加工を全部で４回行い、そのいずれにもフローティングプラグ11を使用していないものである。
図11（Ｃ）は、シームレスのチューブで製作したメタルＯリング（従来例４）の内面の表面粗さＲmax の測定結果を示す図である。なお、製造過程で引抜加工を全部で７回行い、そのいずれにもフローティングプラグ11を使用していないものである。
図11に示すように、実施例２は、表面粗さＲmax が4.58μｍであり、従来例３の11.45 μｍと比べ約1/2 倍となっている。また、従来例４の15.72 μｍと比べれば約1/3 倍となっている。このように、最終の一歩手前の段階までフローティングプラグ11を使用して引抜加工を行った実施例２のメタルＯリングの内面は、平滑に形成されていることが判る。  図11（Ａ）の実施例２では、内径ｄi が0.87ｍｍであって、図10（Ａ）の実施例１の内径ｄi ＝1.07ｍｍよりも、かなり小さいため、フローティングプラグ11の最終引抜工程(iv)における内挿使用が困難であるので、図４（Ｂ）に示す如く最終一歩手前工程(iii) での内挿使用としたが、それでも、十分に平滑な内面粗さとすることができた（Ｒmax ＝4.58）。図13（Ｂ）はこの実施例２の内面に拡大写真であり、図13（Ａ）は従来例３の内面の拡大写真であるが、実施例２では、十分に平滑状態であることが判る。（従来例３の内面には、加工皺が生じている。）
【００２２】
以上の結果、最終及び／又は最終前の段階においてフローティングプラグ11を用いて引抜加工した場合、従来のメタルＯリングと比較して、内面２が明らかに平滑である。
なお、実施例１及び実施例２をシームレスチューブで製作したメタルＯリングとした場合にも、同様の結果が得られた。
【００２３】
次に、実施例１と従来例１のメタルＯリングを用いて、実際に比較検証を行った。高温・高サイクルのエンジンに、実施例１のメタルＯリングと、従来例１のメタルＯリングを介装して、エンジンを始動させた。従来例１のメタルＯリングは、試験開始1.5 時間で、図14及び図12に示すような割れＷを発生した。
【００２４】
図12は、実施例１のメタルＯリングの割れＷを断面方向から拡大撮影した顕微鏡写真である。
図12の写真を観察したところ、割れＷは、内面２側に生じた加工皺が起点Ｗ′となって発生している。圧力変動により、メタルＯリングの内面２の加工皺の谷部の一部に応力集中が生じて、この応力集中部を起点Ｗ′として割れ（亀裂）Ｗが発生したものと考えられる。その後、割れＷは、圧力や振動等による疲労により、外面３に向けて進展したものである。
【００２５】
一方、実施例１のメタルＯリングは、試験開始10時間経過しても割れは発生しなかった。つまり、本発明に係る実施例１は、従来例１に比べ約６倍以上の耐久性があると言える。なお、実施例１のメタルＯリングは、車載用のエンジンに装着し、1000ｋｍ以上の実走行テストを行ったが、割れを発生させることはなかった。よって、実施例１のメタルＯリングは、車載用のエンジンの圧力や振動に対してもシール性能を失わない耐久性を持つ。
【００２６】
以上のように、本発明は、横断面が閉円環状であるメタルＯリングに於て、内面２の表面粗さＲmax を5.0 μｍ以下として平滑に形成されているので、高温・高圧の過酷な条件下に於て、疲労による割れＷを発生させることがなく、長期に安定した高いシール性能を発揮することができる。
【００２７】
また、圧力変動が大きく高サイクル環境下の内燃機関で使用され、横断面が閉円環状であるメタルＯリングに於て、内面２の表面粗さＲmax を5.0 μｍ以下として平滑に形成されているので、高温・高圧・高サイクルといった過酷な条件下に於て、疲労による割れＷを発生させることなく長期に安定した高いシール性能を発揮することができる。
【００２８】
また、内燃機関は、車載用エンジンであるので、耐久性に優れたメタルＯリングを使用することにより、エンジン性能を低下させることなく連続走行することができる。
また、外面３に金属めっき層４を有するので、確実に流体を密封し、高いシール性能を発揮することができる。
【００２９】
また、金属製チューブ１を段階的に縮径するように複数引抜工程をもって引抜加工を行い、その後、全体形状閉環状に接続するメタルＯリングの製造方法に於て、複数引抜工程の内の最終段引抜工程、及び／又は、最終一歩手前引抜工程が、チューブ１の内面２の加工皺抑制のためのフローティングプラグ11をチューブ１に内挿して引抜加工を行うメタルＯリングの製造方法によって、内面２に加工皺を発生させず、内面２の表面粗さＲmax を5.0 μｍ以下として平滑に形成できる。つまり、圧力変動が大きく、かつ、高温・高圧・高サイクルといった過酷な条件下に於て、疲労による割れＷを発生させることなく長期に安定した高いシール性能を発揮するメタルＯリングを得ることができる。
【図面の簡単な説明】
【００３０】
【図１】本発明のメタルＯリングの実施の一形態を示す全体図である。
【図２】図１のＡ−Ａ拡大断面図である。
【図３】フローティングプラグによる引抜加工の説明用断面図である。
【図４】本発明に係る製造方法を工程順に説明する図である。
【図５】メタルＯリングの使用例を示す図である。
【図６】本発明のメタルＯリングの全体形状を示した一例である。
【図７】メタルＯリングの他の具体例を示す全体図である。
【図８】メタルＯリングの別の具体例を示す全体図である。
【図９】従来の問題点を説明する要部拡大断面図である。
【図１０】実施例及び従来例のメタルＯリングの内面の表面粗さを示す図である。
【図１１】他の実施例及び従来例のメタルＯリングの内面の表面粗さを示す図である。
【図１２】従来の問題点を示す要部の顕微鏡写真である。
【図１３】従来例と本発明実施例とを比較するためのメタルＯリングの内面の顕微鏡写真である。
【図１４】従来の問題点を説明する平面図である。
【符号の説明】
【００３１】
１  チューブ
２  内面
３  外面
４  金属めっき層
10  ダイス
11  フローティングプラグ
ｄi メタルＯリングの内径寸法
ｄo メタルＯリングの外径寸法
ｔ  メタルＯリングの肉厚寸法
Ｒmax   内面２の表面粗さ
Ｗ  割れ
【図１】
2010139040.tif 000003
【図２】
2010139040.tif 000004
【図３】
2010139040.tif 000005
【図４】
2010139040.tif 000006
【図５】
2010139040.tif 000007
【図６】
2010139040.tif 000008
【図７】
2010139040.tif 000009
【図８】
2010139040.tif 000010
【図９】
2010139040.tif 000011
【図１０】
2010139040.tif 000012
【図１１】
2010139040.tif 000013
【図１２】
2010139040.tif 000014
【図１３】
2010139040.tif 000015
【図１４】
2010139040.tif 000016